ИНГИБИТОР КОРРОЗИИ, НАНОСИМЫЙ НА ПОВЕРХНОСТЬ

1. Композиция герметика для цементирующей основы, включающая в значительной степени неводную смесь:
первого силана;
второго силана, имеющего более высокую молекулярную массу, чем у
указанного первого силана; и
по меньшей мере, один ингибитор коррозии,
при этом указанный ингибитор коррозии растворим в силане, растворим в разбавленном растворителем силане, и, по меньшей мере, частично растворим в воде.
2. Композиция герметика по п. 1, в которой молекулярная масса указанного первого силана составляет от около 100 г/моль до около 270 г/моль.
3. Композиция герметика по п. 1, в которой молекулярная масса указанного второго силана составляет от около 270 г/моль до около 575 г/моль.
4. Композиция герметика по п. 1, в которой молекулярная масса указанного первого силана составляет от около 104 г/моль до около 270 г/моль, и в которой молекулярная масса указанного второго силана составляет от около 270 г/моль до около 576 г/моль.
5. Композиция герметика по п. 1, в которой молекулярная масса указанного первого силана составляет от около 150 г/моль до около 250 г/моль, и в которой молекулярная масса указанного второго силана составляет от около 270 г/моль до около 400 г/моль.
6. Композиция герметика по п. 1, в которой молекулярная масса указанного первого силана составляет от около 170 г/моль до около 240 г/моль, и в которой молекулярная масса указанного второго силана составляет от около 270 г/моль до около 300 г/моль.
7. Композиция герметика по п. 4, в которой указанный первый силан выбирают из группы, включающей алкилтриалкоксисиланы, диалкилдиалкоксисиланы, и триалкилалкоксисиланы.
8. Композиция герметика по п. 7, в которой указанный первый силан выбирают из группы, включающей метилтриметоксисилан, этилтриметоксисилан, н-бутилтриметоксисилан, изобутилтриметоксисилан, метилтриэтоксисилан, этилтриэтоксисилан, н-бутилтриэтоксисилан, и изобутилтриэтоксисилан.
9. Композиция герметика по п. 8, в которой указанный первый силан выбирают из группы, включающей метилтриэтоксисилан и изобутилтриэтоксисилан.
10. Композиция герметика по п. 4, в которой указанный второй силан выбирают из группы, включающей алкилтриалкоксисиланы, диалкилдиалкоксисиланы, и триалкилалкоксисиланы.
11. Композиция герметика по п. 10, в которой указанный второй силан выбирают из группы, включающей н-октилтриметоксисилан, изооктилтриметоксисилан, додецилтриметоксисилан, гексадецилтриметоксисилан, н-октилтриэтоксисилан, изооктилтриэтоксисилан, додецилтриэтоксисилан, и гексадецилтриэтоксисилан.
12. Композиция герметика по п. 11, в которой указанный второй силан включает н-октилтриэтоксисилан.
13. Композиция герметика по п. 4, в которой указанный первый силан включает изобутилтриэтоксисилан, и в которой указанный второй силан включает н-октилтриэтоксисилан.
14. Композиция герметика по п. 4, в которой указанную цементирующую основу выбирают из группы, включающей бетон, кладочный раствор, и цементный раствор.
15. Композиция герметика по п. 14, в которой указанная цементирующая основа включает бетон.
16. Композиция герметика по п. 4, в которой указанный ингибитор коррозии выбирают из группы, включающей алкилацетамиды, алкилкарбоновые кислоты и их соли, алкоксикарбоновые кислоты и их соли, алкоксилаты, соединения, содержащие фосфор, триазины, и их смеси.
17. Композиция герметика по п. 16, в которой указанный ингибитор коррозии выбирают из группы, включающей диметилацетамид, диэтилацетамид, себацинат натрия, изо-нонилфеноксиуксусную кислоту, этинилкарбинолалкоксилат, октанфосфоновую кислоту, моно-н-октилсложный эфир фосфорной кислоты, блокированный амином С6-С10 алкильный сложный моноэфир фосфорной кислоты, триизобутилфосфат, простой полиэфир фосфорной кислоты, 1,3,5-Трис[3-(диметиламино)пропил]гексагидро-1,3,5-триазин, и их смеси.
18. Композиция герметика по п. 17, в которой указанный ингибитор коррозии включает смесь этинилкарбинолалкоксилата и блокированного амином С6-С10 алкильного сложного моноэфира фосфорной кислоты.
19. Композиция герметика по п. 17, в которой указанный ингибитор коррозии включает смесь диметилацетамида и триизобутилфосфата.
20. Композиция герметика по п. 13, в которой указанный ингибитор коррозии включает смесь диметилацетамида и триизобутилфосфата.
21. Цементирующая структура, включающая:
цементирующую основу; и
проникающий герметик, включающий в значительной степени неводную смесь:
первого силана;
второго силана, имеющего более высокую молекулярную массу, чем у указанного первого силана; и
по меньшей мере, один ингибитор коррозии, при этом указанный ингибитор коррозии растворим в силане,
растворим в разбавленном растворителем силане, и по меньшей мере, частично растворим в воде,
при этом указанный герметик нанесен на поверхность указанной цементирующей основы и по меньшей мере, частично проникает в указанную основу.
22. Цементирующая структура по п. 21, в которой указанную цементирующую основу выбирают из группы, включающей бетонные, кладочные и цементные основы.
23. Цементирующая структура по п. 22, в которой указанную цементирующую основу выбирают из группы, включающей бетонные и кладочные основы.
24. Цементирующая структура по п. 23, в которой указанная цементирующая основа включает бетонную основу.
25. Цементирующая структура по п. 24, в которой молекулярная масса указанного первого силана составляет от около 100 г/моль до около 270 г/моль.
26. Цементирующая структура по п. 24, в которой молекулярная масса указанного второго силана составляет от около 270 г/моль до около 575 г/моль.
27. Цементирующая структура по п. 24, в которой молекулярная масса указанного первого силана составляет от около 100 г/моль до около 270 г/моль, и в которой молекулярная масса указанного второго силана составляет от около 270 г/моль до около 575 г/моль.
28. Цементирующая структура по п. 24, в которой молекулярная масса указанного первого силана составляет от около 150 г/моль до около 250 г/моль, и в которой молекулярная масса указанного второго силана составляет от около 270 г/моль до около 400 г/моль.
29. Цементирующая структура по п. 24, в которой молекулярная масса указанного первого силана составляет от около 170 г/моль до около 240 г/моль, и в которой молекулярная масса указанного второго силана составляет от около 270 г/моль до около 300 г/моль.
30. Цементирующая структура по п. 27, в которой указанный первый силан выбирают из группы, включающей метилтриметоксисилан, этилтриметоксисилан, н-бутилтриметоксисилан, изобутилтриметоксисилан, метилтриэтоксисилан, этилтриэтоксисилан, н-бутилтриэтоксисилан, и изобутилтриэтоксисилан.
31. Цементирующая структура по п. 30, в которой указанный первый силан выбирают из группы, включающей метилтриэтоксисилан и изобутилтриэтоксисилан.
32. Цементирующая структура по п. 27, в которой указанный второй силан выбирают из группы, включающей н-октилтриметоксисилан, изооктилтриметоксисилан, додецилтриметоксисилан, гексадецилтриметоксисилан, н-октилтриэтоксисилан, изооктилтриэтоксисилан, додецилтриэтоксисилан, и гексадецилтриэтоксисилан.
33. Цементирующая структура по п. 32, в которой указанный второй силан включает н-октилтриэтоксисилан.
34. Цементирующая структура по п. 27, в которой указанный первый силан включает изобутилтриэтоксисилан, и в которой указанный второй силан включает н-октилтриэтоксисилан.
35. Цементирующая структура по п. 27, в которой указанный ингибитор коррозии выбирают из группы, включающей алкилацетамиды, алкилкарбоновые кислоты и их соли, алкоксикарбоновые кислоты и их соли, алкоксилаты, соединения, содержащие фосфор, триазины, и их смеси.
36. Цементирующая структура по п. 35, в которой указанный ингибитор коррозии выбирают из группы, включающей диметилацетамид, диэтилацетамид, себацинат натрия, изо-нонилфеноксиуксусную кислоту, этинилкарбинолалкоксилат, октанфосфоновую кислоту, моно-н-октилсложный эфир фосфорной кислоты, блокированный амином С6-С10 алкильный сложный моноэфир фосфорной кислоты, триизобутилфосфат, простой полиэфир фосфорной кислоты, 1,3,5-Трис[3-(диметиламино)пропил]гексагидро-1,3,5-триазин, и их смеси.
37. Цементирующая структура по п. 36, в которой указанный ингибитор коррозии включает смесь этинилкарбинолалкоксилата и блокированного амином С6-С10 алкильного сложного моноэфира фосфорной кислоты.
38. Цементирующая структура по п. 36, в которой указанный ингибитор коррозии включает смесь диметилацетамида и триизобутилфосфата.
39. Цементирующая структура по п. 34, в которой указанный ингибитор коррозии включает смесь диметилацетамида и триизобутилфосфата.
40. Способ герметизации армированной сталью цементирующей структуры от внедрения агентов, вызывающих коррозию, включающий:
нанесение на поверхность указанной структуры, которая должна быть герметизирована, проникающего герметика, включающего в значительной степени неводную смесь:
первого силана;
второго силана, имеющего более высокую молекулярную массу, чем у указанного первого силана; и
по меньшей мере, один ингибитор коррозии, при этом указанный ингибитор коррозии растворим в силане,
растворим в разбавленном растворителем силане, и по меньшей мере, частично растворим в воде,
на поверхность армированной сталью цементирующей основы, и позволяя композиции герметика проникать в основу.
41. Способ герметизации армированной сталью цементирующей структуры по п. 40, в которой указанную цементирующую основу выбирают из группы, включающей бетонные, кладочные и цементные основы.
42. Способ герметизации армированной сталью цементирующей структуры по п. 41, в которой указанную цементирующую основу выбирают из группы, включающей бетонные и кладочные основы.
43. Способ герметизации армированной сталью цементирующей структуры по п. 42, в которой указанная цементирующая основа включает бетонную основу.
44. Способ герметизации армированной сталью цементирующей структуры по п. 43, в которой молекулярная масса указанного первого силана составляет от около 100 г/моль до около 270 г/моль.
45. Способ герметизации армированной сталью цементирующей структуры по п. 43, в которой молекулярная масса указанного второго силана составляет от около 270 г/моль до около 575 г/моль.
46. Способ герметизации армированной сталью цементирующей структуры по п. 43, в которой молекулярная масса указанного первого силана составляет от около 100 г/моль до около 270 г/моль, и в которой молекулярная масса указанного второго силана составляет от около 270 г/моль до около 575 г/моль.
47. Способ герметизации армированной сталью цементирующей структуры по п. 43, в которой молекулярная масса указанного первого силана составляет от около 150 г/моль до около 250 г/моль, и в которой молекулярная масса указанного второго силана составляет от около 270 г/моль до около 400 г/моль.
48. Способ герметизации армированной сталью цементирующей структуры по п. 43, в которой молекулярная масса указанного первого силана составляет от около 170 г/моль до около 240 г/моль, и в которой молекулярная масса указанного второго силана составляет от около 270 г/моль до около 300 г/моль.
49. Способ герметизации армированной сталью цементирующей структуры по п. 46, в которой указанный первый силан выбирают из группы, включающей метилтриметоксисилан, этилтриметоксисилан, н-бутилтриметоксисилан, изобутилтриметоксисилан, метилтриэтоксисилан, этилтриэтоксисилан, н-бутилтриэтоксисилан, и изобутилтриэтоксисилан.
50. Способ герметизации армированной сталью цементирующей структуры по п. 49, в которой указанный первый силан выбирают из группы, включающей метилтриэтоксисилан и изобутилтриэтоксисилан.
51. Способ герметизации армированной сталью цементирующей структуры по п. 46, в которой указанный второй силан выбирают из группы, включающей н-октилтриметоксисилан, изооктилтриметоксисилан, додецилтриметоксисилан, гексадецилтриметоксисилан, н-октилтриэтоксисилан, изооктилтриэтоксисилан, додецилтриэтоксисилан, и гексадецилтриэтоксисилан.
52. Способ герметизации армированной сталью цементирующей структуры по п. 51, в которой указанный второй силан включает н-октилтриэтоксисилан.
53. Способ герметизации армированной сталью цементирующей структуры по п. 46, в которой указанный первый силан включает изобутилтриэтоксисилан, и в которой указанный второй силан включает н-октилтриэтоксисилан.
54. Способ герметизации армированной сталью цементирующей структуры по п. 46, в которой указанный ингибитор коррозии выбирают из группы, включающей алкилацетамиды, алкилкарбоновые кислоты и их соли, алкоксикарбоновые кислоты и их соли, алкоксилаты, соединения, содержащие фосфор, триазины, и их смеси.
55. Способ герметизации армированной сталью цементирующей структуры по п. 54, в которой указанный ингибитор коррозии выбирают из группы, включающей диметилацетамид, диэтилацетамид, себацинат натрия, изо-нонилфеноксиуксусную кислоту, этинилкарбинолалкоксилат, октанфосфоновую кислоту, моно-н-октилсложный эфир фосфорной кислоты, блокированный амином С6-С10 алкильный сложный моноэфир фосфорной кислоты, триизобутилфосфат, простой полиэфир фосфорной кислоты, 1,3,5-Трис[3-(диметиламино)пропил]гексагидро-1,3,5-триазин, и их смеси.
56. Способ герметизации армированной сталью цементирующей структуры по п. 55, в которой указанный ингибитор коррозии включает смесь этинилкарбинолалкоксилата и блокированного амином С6-С10 алкильного сложного моноэфира фосфорной кислоты.
57. Способ герметизации армированной сталью цементирующей структуры по п. 55, в которой указанный ингибитор коррозии включает смесь диметилацетамида и триизобутилфосфата.
58. Способ герметизации армированной сталью цементирующей структуры по п. 53, в которой указанный ингибитор коррозии включает смесь диметилацетамида и триизобутилфосфата.